(57)【特許請求の範囲】
【請求項１】
一つ以上のリチウム化合物を含む正極活物質；及び熱吸収元素のヒドロキシド、熱吸収元素のオキシヒドロキシド、熱吸収元素のオキシカーボネート及び熱吸収元素のヒドロキシカーボネートからなる群より選択される一つ以上の添加剤化合物を含み、前記熱吸収元素はＭｇ、Ｃｏ、Ｋ、Ｎａ及びＶからなる群より選択される、リチウム二次電池用正極活物質組成物。
【請求項２】
前記リチウム化合物は下記の化学式１乃至１３から選択される少なくとも一つの化合物である、請求項１に記載のリチウム二次電池用正極活物質組成物。
[化学式１]ＬｉｘＭｎ１‐ｙＭｙＡ２
[化学式２]ＬｉｘＭｎ１‐ｙＭｙＯ２‐ｚＸｚ
[化学式３]ＬｉｘＭｎ２Ｏ４‐ｚＸｚ
[化学式４]ＬｉｘＭｎ２‐ｙＭｙＡ４
[化学式５]ＬｉｘＣｏ１‐ｙＭｙＡ２
[化学式６]ＬｉｘＣｏＯ２‐ｚＸｚ
[化学式７]ＬｉｘＮｉ１‐ｙＭｙＡ２
[化学式８]ＬｉｘＮｉＯ２‐ｚＸｚ
[化学式９]ＬｉｘＮｉ１‐ｙＣｏｙＯ２‐ｚＸｚ
[化学式１０]ＬｉｘＮｉ１‐ｙ‐ｚＣｏｙＭｚＡα
[化学式１１]ＬｉｘＮｉ１‐ｙ‐ｚＣｏｙＭｚＯ２‐αＸα
[化学式１２]ＬｉｘＮｉ１‐ｙ‐ｚＭｎｙＭｚＡα
[化学式１３]ＬｉｘＮｉ１‐ｙ‐ｚＭｎｙＭｚＯ２‐αＸα
（前記式において、０．９５≦ｘ≦１．１、０≦ｙ≦０．５、０≦ｚ≦０．５、０≦α≦２であり、ＭはＡｌ、Ｎｉ、Ｃｏ、Ｍｎ、Ｃｒ、Ｆｅ、Ｍｇ、Ｓｒ、Ｖまたは希土類元素からなる群より選択される少なくとも一つの元素であり、ＡはＯ、Ｆ、Ｓ及びＰからなる群より選択される元素であり、ＸはＦ、ＳまたはＰである。）
【請求項３】
前記リチウム二次電池用正極活物質組成物は前記添加剤化合物を０．１重量％以上、１重量％未満の量を含む、請求項１に記載のリチウム二次電池用正極活物質組成物。
【請求項４】
前記添加剤化合物は前記熱吸収元素または前記熱吸収元素含有化合物を含む液を常温乃至２００℃で１乃至２４時間乾燥して製造されたものであることを特徴とする、請求項１に記載のリチウム二次電池用正極活物質組成物。
【請求項５】
熱吸収元素をＭｇ、Ｃｏ、Ｋ、Ｎａ及びＶからなる群より選択し、前記熱吸収元素または前記熱吸収元素含有化合物を含む液を常温乃至２００℃で１乃至２４時間乾燥して、前記熱吸収元素のヒドロキシド、前記熱吸収元素のオキシヒドロキシド、前記熱吸収元素のオキシカーボネート及び前記熱吸収元素のヒドロキシカーボネートからなる群より選択される添加剤化合物を形成し；前記添加剤化合物を正極活物質に添加する工程を含むリチウム二次電池用正極活物質組成物の製造方法。
【請求項６】
前記添加剤化合物の添加量は正極活物質組成物全体の重量に対して０．１重量％以上、１重量％未満である、請求項５に記載のリチウム二次電池用正極活物質組成物の製造方法。
【請求項７】
一つ以上のリチウム化合物を含む正極活物質；及び熱吸収元素のヒドロキシド、オキシヒドロキシド、熱吸収元素のオキシカーボネート及び熱吸収元素のヒドロキシカーボネートからなる群より選択される一つ以上の添加剤化合物を含み、前記熱吸収元素はＡｌまたはＢであって、前記熱吸収元素がＡｌの場合の添加剤化合物はＡｌ含有非晶質ヒドロキシドであり、熱吸収元素がＢの場合の添加剤化合物はＢ含有結晶質ヒドロキシドである、リチウム二次電池用正極活物質組成物。
【請求項８】
前記リチウム化合物は下記の化学式１乃至１３から選択される少なくとも一つの化合物である、請求項７に記載のリチウム二次電池用正極活物質組成物。
[化学式１]ＬｉｘＭｎ１‐ｙＭｙＡ２
[化学式２]ＬｉｘＭｎ１‐ｙＭｙＯ２‐ｚＸｚ
[化学式３]ＬｉｘＭｎ２Ｏ４‐ｚＸｚ
[化学式４]ＬｉｘＭｎ２‐ｙＭｙＡ４
[化学式５]ＬｉｘＣｏ１‐ｙＭｙＡ２
[化学式６]ＬｉｘＣｏＯ２‐ｚＸｚ
[化学式７]ＬｉｘＮｉ１‐ｙＭｙＡ２
[化学式８]ＬｉｘＮｉＯ２‐ｚＸｚ
[化学式９]ＬｉｘＮｉ１‐ｙＣｏｙＯ２‐ｚＸｚ
[化学式１０]ＬｉｘＮｉ１‐ｙ‐ｚＣｏｙＭｚＡα
[化学式１１]ＬｉｘＮｉ１‐ｙ‐ｚＣｏｙＭｚＯ２‐αＸα
[化学式１２]ＬｉｘＮｉ１‐ｙ‐ｚＭｎｙＭｚＡα
[化学式１３]ＬｉｘＮｉ１‐ｙ‐ｚＭｎｙＭｚＯ２‐αＸα
（前記式において、０．９５≦ｘ≦１．１、０≦ｙ≦０．５、０≦ｚ≦０．５、０≦α≦２であり、ＭはＡｌ、Ｎｉ、Ｃｏ、Ｍｎ、Ｃｒ、Ｆｅ、Ｍｇ、Ｓｒ、Ｖまたは希土類元素からなる群より選択される少なくとも一つの元素であり、ＡはＯ、Ｆ、Ｓ及びＰからなる群より選択される元素であり、ＸはＦ、ＳまたはＰである。）
【請求項９】
前記リチウム二次電池用正極活物質組成物は前記添加剤化合物０．１重量％以上、１重量％未満の量を含む、請求項７に記載のリチウム二次電池用正極活物質組成物。
【請求項１０】
前記添加剤化合物はＡｌまたはＢ含有化合物を含む液を常温乃至２００℃で１乃至２４時間乾燥して製造されたものである、請求項７に記載のリチウム二次電池用正極活物質組成物。
【請求項１１】
リチウム−コバルト系化合物を含む正極活物質；及びＡｌ含有非晶質ヒドロキシドを含む添加剤化合物を含むリチウム二次電池用正極活物質組成物。
【請求項１２】
前記リチウム二次電池用正極活物質組成物は前記添加剤化合物０．１重量以上、１重量％未満の量を含む、請求項１１に記載のリチウム二次電池用正極活物質組成物。
【請求項１３】
前記Ａｌ含有非晶質ヒドロキシドはＡｌ含有アルコキシド懸濁液を常温乃至２００℃で１乃至２４時間乾燥して製造されたものであることを特徴とする、請求項１１に記載のリチウム二次電池用正極活物質組成物。
【請求項１４】
リチウム−コバルト系化合物を含む正極活物質；及びＢ含有結晶質ヒドロキシドを含む添加剤化合物を含むリチウム二次電池用正極活物質組成物。
【請求項１５】
前記リチウム二次電池用正極活物質組成物は前記添加剤化合物０．１重量％以上、１重量％未満の量を含む、請求項１４に記載のリチウム二次電池用正極活物質組成物。
【請求項１６】
前記Ｂ含有結晶質ヒドロキシドはＢ含有エタノール懸濁液を常温乃至２００℃で１乃至２４時間乾燥して製造されたものであることを特徴とする、請求項１４に記載のリチウム二次電池用正極活物質組成物。
【請求項１７】
熱吸収元素のヒドロキシド、熱吸収元素のオキシヒドロキシド、熱吸収元素のオキシカーボネート及び熱吸収元素のヒドロキシカーボネートからなる群より選択される他の添加剤化合物をさらに含み、前記熱吸収元素はＭｇ、Ａｌ、Ｃｏ、Ｋ、Ｎａ、Ｃａ、Ｓｉ、Ｔｉ、Ｖ、Ｓｎ、Ｇｅ、Ｇａ、Ｂ、Ａｓ及びＺｒからなる群より選択される、請求項１に記載のリチウム二次電池用正極活物質組成物。
【請求項１８】
前記リチウム二次電池用正極活物質組成物は、前記添加剤化合物を０．１乃至０．５重量％含むものであることを特徴とする、請求項３に記載のリチウム二次電池用正極活物質組成物。
【請求項１９】
熱吸収元素のヒドロキシド、熱吸収元素のオキシヒドロキシド、熱吸収元素のオキシカーボネート及び熱吸収元素のヒドロキシカーボネートからなる群より選択される他の化合物の混合物を含み、前記熱吸収元素はＭｇ、Ａｌ、Ｃｏ、Ｋ、Ｎａ、Ｃａ、Ｓｉ、Ｔｉ、Ｖ、Ｓｎ、Ｇｅ、Ｇａ、Ｂ、Ａｓ及びＺｒからなる群より選択されることを特徴とする、請求項５に記載のリチウム二次電池用正極活物質組成物の製造方法。
【請求項２０】
熱吸収源を有機溶媒及び水の一つに添加して前記熱吸収元素または前記熱吸収元素含有化合物を含む液を製造する工程をさらに含み、前記熱吸収元素または前記熱吸収元素含有化合物を乾燥する工程は前記熱吸収元素または前記熱吸収元素含有化合物を含む液を乾燥する工程を含む、請求項５に記載のリチウム二次電池用正極活物質組成物の製造方法。
【請求項２１】
前記熱吸収源は前記熱吸収元素、前記熱吸収元素含有アルコキシド、前記熱吸収元素含有塩及び前記熱吸収元素含有オキサイドからなる群より選択されるものを含む、請求項２０に記載のリチウム二次電池用正極活物質組成物の製造方法。
【請求項２２】
前記熱吸収源の添加工程は、前記熱吸収元素、前記熱吸収元素含有アルコキシド、前記熱吸収元素含有塩及び前記熱吸収元素含有オキサイドからなる群より選択されるものを、少なくとも有機溶媒に添加する工程を含む、請求項２０に記載のリチウム二次電池用正極活物質組成物の製造方法。
【請求項２３】
前記有機溶媒はアルコール、ヘキサン、クロロホルム、テトラヒドロフラン、エーテル、メチレンクロライド及びアセトンからなる群より選択されるものを含む、請求項２２に記載のリチウム二次電池用正極活物質組成物の製造方法。
【請求項２４】
前記熱吸収源を添加する工程は、前記熱吸収元素含有塩または前記熱吸収元素含有オキサイドを、少なくとも水に添加する工程を含む、請求項２０に記載のリチウム二次電池用正極活物質組成物の製造方法。
【請求項２５】
前記添加剤化合物の添加量は正極活物質組成物全体の重量に対して０．１乃至０．５重量％である、請求項６に記載のリチウム二次電池用正極活物質組成物の製造方法。
【請求項２６】
熱吸収元素のヒドロキシド、熱吸収元素のオキシヒドロキシド、熱吸収元素のオキシカーボネート及び熱吸収元素のヒドロキシカーボネートからなる群より選択される他の添加剤化合物をさらに含み、前記熱吸収元素はＭｇ、Ａｌ、Ｃｏ、Ｋ、Ｎａ、Ｃａ、Ｓｉ、Ｔｉ、Ｖ、Ｓｎ、Ｇｅ、Ｇａ、Ｂ、Ａｓ及びＺｒからなる群より選択される、請求項７に記載のリチウム二次電池用正極活物質組成物。
【請求項２７】
前記リチウム二次電池用正極活物質組成物は、前記添加剤化合物を０．１乃至０．５重量％含むものであることを特徴とする、請求項９に記載のリチウム二次電池用正極活物質組成物。
【請求項２８】
前記リチウム二次電池用正極活物質組成物は、前記添加剤化合物を０．１乃至０．５重量％含むものであることを特徴とする、請求項１１に記載のリチウム二次電池用正極活物質組成物。
【請求項２９】
前記リチウム二次電池用正極活物質組成物は前記添加剤化合物を０．１乃至０．５重量％含むものであることを特徴とする、請求項１４に記載のリチウム二次電池用正極活物質組成物。
【発明の詳細な説明】
【０００１】
【発明の属する技術分野】
本発明はリチウム二次電池用正極活物質組成物に関し、さらに詳しくはサイクル寿命特性及び熱的安定性が優れているリチウム二次電池用正極活物質組成物に関する。
【０００２】
【従来の技術】
現在、商業化され使用されているリチウム二次電池は平均放電電位が３．７Ｖ、つまり、４Ｖ帯の電池で、３Ｃと呼ばれる携帯用電話、ノートブックコンピュータ、カムコーダ等に急速に適用されているデジタル時代の心臓に当る要素である。
【０００３】
【発明が解決しようとする課題】
このようなリチウム二次電池の正極素材は全世界に流通している電池の９５％以上が高価格のＬｉＣｏＯ2を使用しており、このようなＬｉＣｏＯ2を代替しようとする努力が多く進められている。ＬｉＣｏＯ2粉末を正極素材として用いるリチウム二次電池は寿命特性が比較的に優れており、放電平坦性が優れてはいるが、持続的な性能改善による寿命増大と電力特性の向上要求など持続的な性能改善に対する要求があって、多くの研究が進められている。
【０００４】
このような正極素材であるＬｉＣｏＯ2の改善の一つとして、米国特許第５，２９２，６０１号にＬｉｘＭＯ2（ＭはＣｏ、Ｎｉ及びＭｎのうち少なくとも一つの元素であり、ｘは０．５乃至１である）が記述されている。米国特許第５，７０５，２９１号には酸化ホウ素、ホウ酸、水酸化リチウム、酸化アルミニウム、アルミン酸リチウム、メタホウ酸リチウム、二酸化シリコン、ケイ酸リチウムまたはこれらの混合物を含む組成物とリチエイテッド挿入化合物（lithiuated intercalation compound）を混合し、これを４００℃以上の温度で焼成して前記リチエイテッド挿入化合物表面をオキサイドでコーティングする技術が記述されている。しかし、依然としてサイクル寿命特性に優れた正極活物質を開発するための研究が進められている。
【０００５】
本発明の目的はサイクル寿命特性及び熱的安定性が優れているリチウム二次電池用正極活物質組成物を提供することにある。
【０００６】
【課題を解決するための手段】
前記目的を達成するために本発明は、一つ以上のリチウム化合物を含む正極活物質及び熱吸収元素のヒドロキシド、オキシヒドロキシド、オキシカーボネート及びヒドロキシカーボネートからなる群から選択される一つ以上の添加剤化合物を含むリチウム二次電池用正極活物質組成物を提供する。前記添加剤化合物としては熱吸収元素のヒドロキシドが好ましい。前記熱吸収元素はＭｇ、Ａｌ、Ｃｏ、Ｋ、Ｎａ、Ｃａ、Ｓｉ、Ｔｉ、Ｖ、Ｓｎ、Ｇｅ、Ｇａ、Ｂ、Ａｓ及びＺｒからなる群より選択されるのが好ましく、ＡｌまたはＢがさらに好ましい。
【０００７】
同時に、本発明は熱吸収元素または熱吸収元素含有化合物を常温乃至２００℃で１乃至２４時間乾燥して熱吸収元素のヒドロキシド、オキシヒドロキシド、オキシカーボネート及びヒドロキシカーボネートからなる群から選択される添加剤化合物を形成し、前記添加剤化合物を正極活物質に添加する工程を含むリチウム二次電池用正極活物質組成物の製造方法を提供する。
【０００８】
【発明の実施の形態】
本発明のリチウム二次電池用正極活物質組成物は正極活物質と、サイクル寿命向上のために添加剤化合物として熱吸収元素のヒドロキシド、熱吸収元素のオキシヒドロキシド、熱吸収元素のオキシカーボネートまたは熱吸収元素のヒドロキシカーボネートを一つ以上含む。
【０００９】
前記熱吸収元素は有機溶媒または水に溶解できるものであればいずれも用いることができ、好ましくはＭｇ、Ａｌ、Ｃｏ、Ｋ、Ｎａ、Ｃａ、Ｓｉ、Ｔｉ、Ｖ、Ｓｎ、Ｇｅ、Ｇａ、Ｂ、ＡｓまたはＺｒ、より好ましくはＡｌまたはＢを用いることができる。
【００１０】
前記添加剤化合物は非晶質または結晶質を全て用いることができる。図１に示したように、前記熱吸収元素のヒドロキシド、熱吸収元素のオキシヒドロキシド、熱吸収元素のオキシカーボネートまたは熱吸収元素のヒドロキシカーボネートは熱吸収元素または熱吸収元素含有化合物を含む液を常温乃至２００℃で１乃至２４時間乾燥して製造される。前記液の形態としては、溶液状態または懸濁液状態全て用いることができる。本発明で好ましく用いることができる前記液としてＡｌ含有懸濁液またはＢ含有懸濁液がある。
【００１１】
前記添加剤化合物の中で、熱吸収元素のヒドロキシドがサイクル寿命特性及び熱的安定性（thermal stability）が最も優れており、熱吸収元素としてＡｌを使用する場合には非晶質Ａｌヒドロキシドが好ましく、また、熱吸収元素としてＢを使用する場合には結晶質Ｂヒドロキシドが好ましい。
【００１２】
前記コーティング液は前記熱吸収元素または熱吸収元素含有化合物を利用して製造され、溶媒としては有機溶媒または水を用いることができる。前記熱吸収元素含有化合物としてはアルコキシド、塩または酸化物を用いることができる。用いられる溶媒に対する前記熱吸収元素の溶解度が異なるので、使用溶媒の種類によって用いられる熱吸収元素の形態を適切に選択することはこの分野の通常の知識で可能である。これをさらに詳細に説明すると、溶媒として有機溶媒を使用する場合には熱吸収元素、熱吸収元素のアルコキシド、熱吸収元素の塩、熱吸収元素のオキサイドを有機溶媒に溶解させて製造したり、この混合物を還流して製造できる。溶媒として水を使用する場合には熱吸収元素の塩または熱吸収元素のオキサイドを水に溶解して製造したり、この混合物を還流して製造することができる。例えば、シリコンを使用する場合にはテトラエチルオルトシリケート（tetraethylorthosilicate）が使用可能であり、ホウ素を使用する場合にはＨＢ（ＯＨ）2、Ｂ2Ｏ3、Ｈ3ＢＯ3などが使用可能であり、バナジウムを使用する場合にはバナジウム酸アンモニウム（ＮＨ4（ＶＯ3））のようなバナジウム酸塩または酸化バナジウム（Ｖ2Ｏ5）などが使用可能である。
【００１３】
前記有機溶媒としてはメタノール、エタノールまたはイソプロパノールのようなアルコール、ヘキサン、クロロホルム、テトラヒドロフラン、エーテル、メチレンクロライド、アセトンを用いることができる。この時、前記コーティング液の濃度は乾燥工程または熱処理工程で熱吸収元素のヒドロキシド、熱吸収元素のオキシヒドロキシド、熱吸収元素のオキシカーボネート、熱吸収元素のヒドロキシカーボネートまたは熱吸収元素のオキサイドに転換できる程度であれば十分であり、特に制限されない。
【００１４】
前記乾燥工程を常温より低い温度で実施する場合には乾燥時間が長くかかりすきて好ましくなく、２００℃を超える場合には目的とする熱吸収元素のヒドロキシド、熱吸収元素のオキシヒドロキシド、熱吸収元素のオキシカーボネート、熱吸収元素のヒドロキシカーボネートが得られないので好ましくない。また、前記乾燥時間が１時間未満である場合には溶媒が完全に蒸発されなくて目的生成物である熱吸収元素のヒドロキシド、熱吸収元素のオキシヒドロキシド、熱吸収元素のオキシカーボネート、熱吸収元素のヒドロキシカーボネートが形成されない問題点があり、２４時間を超える場合には熱分解によって目的生成物の構造が破壊されるおそれがある。
【００１５】
前記乾燥工程の条件によって熱吸収元素のヒドロキシド、熱吸収元素のオキシヒドロキシド、熱吸収元素のオキシカーボネートまたは熱吸収元素のヒドロキシカーボネートが各々または混合されて形成できる。例えば、炭酸ガス雰囲気で乾燥すれば熱吸収元素のオキシカーボネートまたは熱吸収元素のヒドロキシカーボネート粉末が形成できる。
【００１６】
本発明のリチウム二次電池用正極活物質組成物に含まれる添加剤化合物の量は０．１重量％以上、１重量％未満が好ましく、０．１乃至０．５重量％がさらに好ましい。添加剤化合物の量が０．１重量％未満である場合にはこれを添加することによるサイクル寿命向上効果及び熱的安定性効果が微々であり、１重量％以上である場合にはむしろサイクル寿命向上効果が低下して好ましくない。本発明では添加剤化合物である熱吸収元素のヒドロキシド、熱吸収元素のオキシヒドロキシド、熱吸収元素のオキシカーボネート、熱吸収元素のヒドロキシカーボネートまたはこれらの混合物を０．１重量％以上、１重量％未満に少量用いることが経済的である。
【００１７】
本発明で用いられた正極活物質は下記の化学式１乃至１３から選択されるリチウム化合物を一つ以上含む。
【００１８】
[化学式１]
LixMn1-yMyA2
[化学式２]
LixMn1-yMyO2-zXz
[化学式３]
LixMn2O4-zXz
[化学式４]
LixMn2-yMyA4
[化学式５]
LixCo1-yMyA2
[化学式６]
LixCoO2-zXz
[化学式７]
LixNi1-yMyA2
[化学式８]
LixNiO2-zXz
[化学式９]
LixNi1-yCoyO2-zXz
[化学式１０]
LixNi1-y-zCoyMzAα
[化学式１１]
LixNi1-y-zCoyMzO2-αXα
[化学式１２]
LixNi1-y-zMnyMzAα
[化学式１３]
LixNi1-y-zMnyMzO2-αXα
（前記式において、０．９５≦ｘ≦１．１、０≦ｙ≦０．５、０≦ｚ≦０．５、０≦α≦２であり、ＭはＡｌ、Ｎｉ、Ｃｏ、Ｍｎ、Ｃｒ、Ｆｅ、Ｍｇ、Ｓｒ、Ｖまたは希土類元素からなる群より選択される少なくとも一つの元素であり、ＡはＯ、Ｆ、Ｓ及びＰからなる群より選択される元素であり、ＸはＦ、ＳまたはＰである。）
【００１９】
本発明の正極活物質組成物はこの正極活物質組成物が塗布される電流集電体との結合力を向上させるために結着剤（binder）をさらに含むことも可能である。結着剤としては一般に正極活物質組成物に用いられているものはいずれも用いることができ、その例としてはポリフッ化ビニリデン、ポリ塩化ビニルを用いることができる。また、本発明の正極活物質組成物は導電性を増加させるための導電剤をさらに含むこともできる。導電剤としては一般に活物質組成物の導電性を増加させることができるものであり、その代表的な例としてカーボンがある。
【００２０】
このように、熱吸収元素のヒドロキシド、熱吸収元素のオキシヒドロキシド、熱吸収元素のオキシカーボネート、熱吸収元素のヒドロキシカーボネートまたはこれらの混合物が添加された正極活物質組成物を使用して電池を製造すれば、放電電位が向上し、これにより電力量特性が向上して同一大きさの電池を作った時、電力量特性が大きくて使用時間が既存電池より長くなり、熱的安定性効果が優れている。また、添加される熱吸収元素のヒドロキシド、熱吸収元素のオキシヒドロキシド、熱吸収元素のオキシカーボネート、熱吸収元素のヒドロキシカーボネートまたはこれらの混合物の量が少ないので、経済的に電気化学的特性を向上させることができる。
【００２１】
本発明の実施例によるリチウム電池を図１４に示す。この電池は正極３を含有するケース１、負極４及び前記正極３及び負極４の間に置かれたセパレータ２を含む。しかし、本発明の正極活物質組成物を使用して他の構造のリチウム電池が製造できることは当該分野において容易に理解できる。
【００２２】
以下、本発明の好ましい実施例及び比較例を記載する。しかし、下記の実施例は本発明の好ましい一実施例にすぎず、本発明が下記の実施例に限られるわけではない。
【００２３】
（実施例１）
Ａｌ−イソプロポキシド粉末５ｇとエタノール９５ｇを混合し、この混合物を約４時間攪拌して乳白色のＡｌ−イソプロポキシド溶液を製造した。前記溶液を１００℃オーブンで１０時間乾燥して白いＡｌ（ＯＨ）3粉末を得た。ＬｉＣｏＯ2粉末を正極活物質として用いて、この正極活物質/Ａｌ（ＯＨ）3粉末/カーボン導電剤/ポリフッ化ビニリデンバインダーを９３．５/０．５/３/３の重量％割合でＮ−メチルピロリドン溶媒に添加して正極活物質スラリーを製造した。２５μｍ厚さのＡｌホイル上に前記スラリーを１００μｍ厚さでコーティングして、直径が１．６ｃｍである円形に切断してコイン電池用正極極板を製造した。この正極極板と、１Ｍ  ＬｉＰＦ6が溶解されたエチレンカーボネート(EC)とジメチルカーボネート(DMC)の混合溶液（１/１体積比）を電解液として使用し、新たなリチウム金属を対極として使用しグローブボックス内で２０１６タイプのコイン電池を製造した。
【００２４】
（実施例２）
正極活物質/Ａｌ（ＯＨ）3粉末/カーボン導電剤/ポリフッ化ビニリデンバインダーの混合比率を９３．９/０．１/３/３の重量％割合に変更したことを除いては前記実施例１と同一に実施した。
【００２５】
（実施例３）
正極活物質/Ａｌ（ＯＨ）3粉末/カーボン導電剤/ポリフッ化ビニリデンバインダーの混合比率を９３．１/０．９/３/３の重量％割合に変更したことを除いては前記実施例１と同一に実施した。
【００２６】
（比較例１）
ＬｉＣｏＯ2正極活物質/カーボン導電剤/ポリフッ化ビニリデンバインダーを９４/３/３重量％割合でＮ−メチルピロリドン溶媒に溶解して正極活物質スラリーを製造した。前記正極活物質スラリーを利用して前記実施例１と同様な方法でコイン電池を製造した。
【００２７】
（参考例１）
正極活物質/Ａｌ（ＯＨ）3粉末/カーボン導電剤/ポリフッ化ビニリデンバインダーを９３/１/３/３の重量％割合で使用したことを除いては前記実施例１と同一に実施した。
【００２８】
（参考例２）
正極活物質/Ａｌ（ＯＨ）3粉末/カーボン導電剤/ポリフッ化ビニリデンバインダーを８９/５/３/３の重量％割合で使用したことを除いては前記実施例１と同一に実施した。
【００２９】
（参考例３）
ＬｉＣｏＯ2正極活物質/Ａｌ（ＯＨ）3/カーボン導電剤/ポリフッ化ビニリデンバインダーを９３．５/０．５/３/３の重量％割合でＮ−メチルピロリドン溶媒に溶かして正極活物質スラリーを製造した。この時、使用したＡｌ（ＯＨ）3は市販のＡｌ（ＯＨ）3粉末を使用した。前記正極活物質スラリーを利用して前記実施例１と同様な方法でコイン電池を製造した。
【００３０】
（参考例４）
活物質/Ａｌ（ＯＨ）3/カーボン導電剤/ポリフッ化ビニリデンバインダーを９３/１/３/３の重量％割合で使用したことを除いては前記参考例３と同一に実施した。
【００３１】
（参考例５）
活物質/Ａｌ（ＯＨ）3/カーボン導電剤/ポリフッ化ビニリデンバインダーを８９/５/３/３の重量％割合で使用したことを除いては前記参考例３と同一に実施した。
【００３２】
前記実施例１で製造して使用したＡｌ（ＯＨ）3粉末と前記参考例３で使用した市販のＡｌ（ＯＨ）3粉末のＸＲＤパターンを測定して図２に示した。図２に示したように、実施例１でＡｌ−イソプロポキシド溶液を乾燥して製造されたＡｌ（ＯＨ）3は非晶質であるのに対し、参考例３で使用した市販のＡｌ（ＯＨ）3は結晶質を示すことが分かる。
【００３３】
図３にはＡｌ−イソプロポキシド粉末と実施例１でＡｌ−イソプロポキシド粉末をエタノールに溶解した後、１００℃で乾燥して製造されたＡｌ（ＯＨ）3粉末に対するＤＳＣ測定結果である。ＤＳＣは９１０ＤＳＣ（TA instrument社製品）を利用して測定した。Ａｌ−イソプロポキシド粉末自体では小さい吸熱反応と大きい発熱反応が現れるのに対し、Ａｌ（ＯＨ）3粉末は発熱する現象が全くないので熱的安定性を多少向上させると予測される。
【００３４】
また、非晶質Ａｌ（ＯＨ）3の添加による電池のサイクル寿命特性を知るために、前記実施例１、参考例１乃至２と比較例１によって製造されたコイン電池のサイクル寿命特性を測定して、その結果を図４に示した。図４に示したように、Ａｌ（ＯＨ）3が０．５重量％添加された実施例１のコイン電池のサイクル寿命特性が最も優れており、Ａｌ（ＯＨ）3の添加量が１重量％または５重量％に増加された場合は、Ａｌ（ＯＨ）3が添加されていない比較例１のコイン電池と近似しているか、むしろ低下したサイクル寿命特性を示すことが分かる。
【００３５】
同時に市販のＡｌ（ＯＨ）3を使用した時のサイクル寿命特性を知るために、比較例１及び参考例３乃至５によって製造されたコイン電池のサイクル寿命特性を測定して、その結果を図５に示した。サイクル寿命特性は４．３乃至２．７５Ｖの間で０．１Ｃ⇔０．１Ｃ（１回）、０．２Ｃ⇔０．２Ｃ（３回）、０．５Ｃ⇔０．５Ｃ（１０回）、１Ｃ⇔１Ｃ（２１回）の条件で電流量を変化させながら測定した。図５に示したように、市販のＡｌ（ＯＨ）3を添加した場合にはその添加量が０．５重量％である参考例３のコイン電池もサイクル寿命特性が比較例１と類似しているか低下した特性を示し、その添加量が１重量％に増加された参考例４は比較例１より低下したサイクル寿命特性を示し、特にその添加量が５重量％である参考例５は比較例１に比べて顕著に低下したサイクル寿命特性を示す。
【００３６】
図４及び図５に示した結果によって市販のＡｌ（ＯＨ）3を使用する場合には、本発明で得ようとするサイクル寿命向上効果を得ることがきず、また、その使用量が１重量％以上である場合にもこのような効果を得ることは難しいことが分かる。
【００３７】
実施例２及び実施例３の活物質を使用した電池も実施例１と近似したＸＲＤ、ＤＳＣ及びサイクル寿命結果が示された。
【００３８】
（実施例４）
Ｂ2Ｏ3粉末５ｇとエタノール９５ｇを混合し、この混合物を約１時間程度攪拌してきれいで透明な５重量％濃度のＢ−溶液を製造した。この溶液を１００℃で１０時間乾燥して白くて微細なＨＢ（ＯＨ）2粉末を製造した。ＬｉＣｏＯ2正極活物質/ＨＢ（ＯＨ）2粉末/カーボン導電剤/ポリフッ化ビニリデンバインダーを９３．１/０．９/３/３の重量％割合でＮ−メチルピロリドン溶媒に添加して正極活物質スラリーを製造した。この正極活物質スラリーを利用して前記実施例１と同様な方法でコイン電池を製造した。
【００３９】
（実施例５）
ＬｉＣｏＯ2正極活物質/ＨＢ（ＯＨ）2粉末/カーボン導電剤/ポリフッ化ビニリデンバインダーの混合比率を９３．９/０．１/３/３に変更したことを除いては前記実施例４と同様な方法でコイン電池を製造した。
【００４０】
（実施例６）
ＬｉＣｏＯ2正極活物質/ＨＢ（ＯＨ）2粉末/カーボン導電剤/ポリフッ化ビニリデンバインダーの混合比率を９３．７/０．３/３/３に変更したことを除いては前記実施例４と同様な方法でコイン電池を製造した。
【００４１】
（実施例７）
ＬｉＣｏＯ2正極活物質/ＨＢ（ＯＨ）2粉末/カーボン導電剤/ポリフッ化ビニリデンバインダーの混合比率を９３．５/０．５/３/３に変更したことを除いては前記実施例４と同様な方法でコイン電池を製造した。
【００４２】
（実施例８）
正極活物質としてＬｉ1.03Ｎｉ0.69Ｍｎ0.2Ｃｏ0.9Ａｌ0.07Ｍｇ0.07Ｏ2を使用したことを除いては前記実施例７と同様な方法でコイン電池を製造した。
【００４３】
（比較例２）
正極活物質としてＬｉ1.03Ｎｉ0.69Ｍｎ0.2Ｃｏ0.9Ａｌ0.07Ｍｇ0.07Ｏ2を使用したことを除いては前記比較例１と同様な方法でコイン電池を製造した。
【００４４】
（参考例６）
活物質/市販のＢ2Ｏ3/カーボン導電剤/ポリフッ化ビニリデンバインダーを９５．７/０．３/３/３の重量％の割合で使用したことを除いては前記比較例１と同一に実施した。
【００４５】
（参考例７）
活物質/市販のＢ2Ｏ3/カーボン導電剤/ポリフッ化ビニリデンバインダーを９４．４５/０．５５/３/３の重量％の割合で使用したことを除いては前記比較例１と同一に実施した。
【００４６】
前記実施例４で製造したＨＢ（ＯＨ）2粉末の構造を確認するためにＸＲＤパターンを測定してその結果を図６に示した。参考として、市販のＢ2Ｏ3（酸化ホウ素、boron oxide）のＸＲＤパターンも測定してその結果を図６に示した。図６に示した結果を見ると、市販のＢ2Ｏ3のＸＲＤパターンはきれいに測定されない反面、実施例４の粉末はきれいな単一相（single phase）のＸＲＤパターンを示すことが分かる。また、実施例４のＸＲＤパターンがＪＣＰＤＳカード番号７２−１０６７号の物質と同一であるので、ホウ酸水素（hydrogen borate、ＨＢ（ＯＨ）2）であることが確認できる。
【００４７】
同時に、前記実施例４のＨＢ（ＯＨ）2粉末の熱特性を知るために、ＨＢ（ＯＨ）2粉末のＤＳＣを測定してその結果を図７に示した。参考として、市販のＨ3ＢＯ3（ホウ酸、boric acid）及びＢ2Ｏ3のＤＳＣ測定結果も図７に示した。図７に示したように、３種類の粉末全ての温度は異なるが、吸熱するピークが観察された。この中で、市販のＨ3ＢＯ3の吸熱量（ピーク面積）が大きいことは大きいが、この物質は発熱反応が約１６０℃付近であることにより、一般に約２００℃付近で発熱反応を招くリチウム化合物が発散する熱を吸収することは難しいので熱的安定性を向上させる効果は得がたい。また、約２００℃付近で吸熱反応を示すＨＢ（ＯＨ）2粉末とＢ2Ｏ3の中ではＨＢ（ＯＨ）2粉末の吸熱量がＢ2Ｏ3より約１０倍以上大きいことによって、リチウム化合物の発散熱を吸収して熱的安定性を向上させる効果が非常に大きいことが予想できる。
【００４８】
ＨＢ（ＯＨ）2粉末を正極活物質スラリーに添加することによる熱的安定性効果を知るために、実施例５乃至６及び比較例１の方法で製造されたコイン電池のＤＳＣを測定してその結果を図８に示した。また、参考として、ＨＢ（ＯＨ）2粉末自体のＤＳＣ測定結果も図８に共に示した。ＤＳＣは前記コイン電池を４．３Ｖで充電した後、コイン電池を乾燥室で解体し正極を分離し、この分離された正極から正極活物質だけを約１０ｍｇ採取して９１０ＤＳＣ（TA instrument社製品）を利用して測定した。図８から分かるように、ＨＢ（ＯＨ）2粉末自体は約２００℃付近で大きな吸熱ピークが現れていることが分かり、純粋なＬｉＣｏＯ2（比較例１）の場合には約２００乃至２２０℃にかけて大きな発熱ピークが現れていることが分かる。このような現象は充電されたＬｉ1-xＣｏxＯ2のＣｏ−Ｏ結合が弱くなってＯ2が分解して発生し、発生したＯ2が電解液と反応して大きい発熱を起こすことで、このような現象が電池システムの安定性を低下させる要因である。本発明のＨＢ（ＯＨ）2粉末は約２００℃付近で大きい吸熱反応を起こしてＬｉ1-xＣｏxＯ2の発熱量を吸収して相殺することにより電池の熱的安定性向上に大きく寄与すると考えられる。その結果として、ＬｉＣｏＯ2にＨＢ（ＯＨ）2粉末を０．１重量％（実施例５）、０．３重量％（実施例６）添加した場合、ＤＳＣ図のように２００℃付近の発熱量はなくなり、ＨＢ（ＯＨ）2粉末の影響で分解温度が高い側に、ＨＢ（ＯＨ）2粉末の添加量が多いほど移動する結果を得ることができた。
【００４９】
ＨＢ（ＯＨ）2添加によるＬｉ1.03Ｎｉ0.69Ｍｎ0.2Ｃｏ0.9Ａｌ0.07Ｍｇ0.07Ｏ2の熱的安定性向上効果を知るために、実施例８及び比較例２のコイン電池のＤＳＣを測定した結果を図９に示した。同時に、正極活物質がＬｉＣｏＯ2である比較例１のコイン電池のＤＳＣ測定結果も図９に示した。ＤＳＣは前記コイン電池を４．３Ｖで充電した後、コイン電池を乾燥室で解体して正極を分離し、この分離された正極から正極活物質だけを約１０ｍｇ採取して９１０ＤＳＣ（TA instrument社製品）を利用して測定した。一般にＬｉ1.03Ｎｉ0.69Ｍｎ0.2Ｃｏ0.9Ａｌ0.07Ｍｇ0.07Ｏ2は発熱ピークが狭くて熱分解温度がＬｉＣｏＯ2より高いが、発熱ピークが非常に鋭くて、つまり、非常に急激に発熱する現象により熱的安定性が非常に良くない物質として知られている。しかし、図９に示したように、この物質にＨＢ（ＯＨ）2粉末を添加することによってピークが非常に緩やか（broad）に形成され、発熱量（ピーク面積）も減少することによって熱的安定性がＬｉＣｏＯ2より向上することが分かる。
【００５０】
図１０及び１１はＬｉＣｏＯ2にＨＢ（ＯＨ）2粉末を０．１、０．３及び０．５重量％添加した実施例５、６及び７のコイン電池とＨＢ（ＯＨ）2粉末を添加していない比較例１のコイン電池の低率（０．１Ｃ）及び高率（１．０Ｃ）容量特性を各々示したものである。図１２は実施例５乃至７及び比較例１のコイン電池の充放電速度によるサイクル寿命特性結果である。図１０乃至図１２に示したように、ＨＢ（ＯＨ）2を添加することによって容量特性及びサイクル寿命特性が増加するが、その量が増加するほどむしろ高率での容量特性及びサイクル寿命特性が減少するので、１重量％以上使用する場合には高率での容量特性とサイクル寿命特性が顕著に低下することが分かる。従って、ＨＢ（ＯＨ）2粉末の添加による熱的安定性向上の効果は少量でも卓越しており、０．５重量％程度範囲内では電気化学的特性の減少も最少化できて、ますます安定性を重要視する最近の開発の流れにおいて、ＨＢ（ＯＨ）2粉末の威力は強力であると考えられる。また、図１２に示したように、市販のＢ2Ｏ3を添加した場合にはむしろ容量特性が減少することが分かる。
【００５１】
また、市販のＢ2Ｏ3添加による容量特性を知るために、ＬｉＣｏＯ2と、このＬｉＣｏＯ2に市販のＢ2Ｏ3粉末を０．３及び０．５５重量％添加した比較例１、参考例６及び７のコイン電池の低率（０．１Ｃ）容量特性を図１３に示した。図１３に示したように、市販のＢ2Ｏ3を添加する場合にはその添加量が少量であってもむしろＬｉＣｏＯ2より劣化した容量特性を示すことが分かる。
【００５２】
【発明の効果】
上述したように、本発明のリチウム二次電池用正極活物質組成物は熱吸収元素のヒドロキシド、熱吸収元素のオキシヒドロキシド、熱吸収元素のオキシカーボネート、熱吸収元素のヒドロキシカーボネートまたは熱吸収元素のオキサイドを含むことにより優れたサイクル寿命特性及び熱的安定性を示す。
【図面の簡単な説明】
【図１】本発明の熱吸収元素のヒドロキシド、熱吸収元素のオキシヒドロキシド、熱吸収元素のオキシカーボネート、熱吸収元素のヒドロキシカーボネートを製造する工程を概略的に示した図面である。
【図２】本発明の実施例で製造したＡｌ（ＯＨ）3と参考例３で使用した市販のＡｌ（ＯＨ）3のＸＲＤパターンを示したグラフである。
【図３】本発明の実施例で製造したＡｌ（ＯＨ）3とＡｌ−イソプロポキシドのＤＳＣ測定結果を示したグラフである。
【図４】本発明の実施例１、参考例１乃至２及び比較例１の正極活物質組成物を利用して製造されたコイン半電池のサイクル寿命特性を示したグラフである。
【図５】比較例１、参考例３乃至５の正極活物質組成物を利用して製造されたコイン半電池のサイクル寿命特性を示したグラフである。
【図６】本発明の実施例４で製造されたＨＢ（ＯＨ）2粉末と市販のＢ2Ｏ3のＸＲＤパターンを示したグラフである。
【図７】本発明の実施例４で製造されたＨＢ（ＯＨ）2粉末、市販のＨ3ＢＯ3及びＢ2Ｏ3のＤＳＣを測定して示したグラフである。
【図８】本発明の実施例５及び６の正極活物質組成物を利用して製造された正極と比較例１の正極及び実施例４で製造されたＨＢ（ＯＨ）2粉末自体のＤＳＣを測定して示したグラフである。
【図９】本発明の実施例８及び比較例１乃至２の正極活物質組成物を利用して製造された正極のＤＳＣを測定して示したグラフである。
【図１０】本発明の実施例５乃至７及び比較例１の方法で製造されたコイン電池の０．１Ｃ容量特性を示したグラフである。
【図１１】本発明の実施例５乃至７及び比較例１の方法で製造されたコイン電池の１Ｃ容量特性を示したグラフである。
【図１２】本発明の実施例５乃至７及び比較例１の方法で製造されたコイン電池のサイクル寿命特性を示したグラフである。
【図１３】本発明の実施例７、比較例１及び参考例６乃至７の方法で製造されたコイン電池の充放電特性を示したグラフである。
【図１４】本発明の実施例によるリチウム電池を示した図面である。
【符号の説明】
１  ケース
２  セパレータ
３  正極
４  負極
【図１】
0004369645.tif 000002
【図２】
0004369645.tif 000003
【図３】
0004369645.tif 000004
【図４】
0004369645.tif 000005
【図５】
0004369645.tif 000006
【図６】
0004369645.tif 000007
【図７】
0004369645.tif 000008
【図８】
0004369645.tif 000009
【図９】
0004369645.tif 000010
【図１０】
0004369645.tif 000011
【図１１】
0004369645.tif 000012
【図１２】
0004369645.tif 000013
【図１３】
0004369645.tif 000014
【図１４】
0004369645.tif 000015